(57)【要約】【課題】本発明は、取り扱い容易な接着剤混合物、より詳細には、建築物のための、接着を受ける部材の最適配向を可能にする接着剤混合物を提供することを目的とする。【解決手段】上記目的は、ａ）ポリイソシアネートを、ｂ）イソシアネートと反応する基を有する比較的高分子量の化合物、ｃ）発泡剤、ｄ）発泡調節添加剤、ｅ）触媒、及びｆ）適宜に、他の添加物と混合することにより得られ、且つ、ポリイソシアネートａ）をイソシアネートと反応する基よりも多くのイソシアネート基を含むような量で使用するイソシアネート基含有接着剤混合物を高圧容器から、接着されるべき少なくとも一つの物品へ施すことにより物品を接着する方法であって、発泡調節添加剤（ｄ）がシリコンオイルを含んでおり、且つ、その接着剤混合物が減圧後に直ちにその接着領域に施される方法により達成される。【選択図】なし【特許請求の範囲】
【請求項１】
ａ）ポリイソシアネートを、
ｂ）イソシアネートと反応する基を有する比較的高分子量の化合物、
ｃ）発泡剤、
ｄ）発泡調節添加剤、
ｅ）触媒、及び
ｆ）適宜に、他の添加物と
混合することにより得られ、且つ、ポリイソシアネートａ）をイソシアネートと反応する基よりも多くのイソシアネート基を含むような量で使用するイソシアネート基含有接着剤混合物を高圧容器から、接着されるべき少なくとも一つの物品へ施すことにより物品を接着する方法であって、
前記発泡調節添加剤（ｄ）がシリコンオイルを含んでおり、且つ、前記接着剤混合物は減圧後直ちに施されることを特徴とする物品を接着する方法。
【請求項２】
前記発泡調節添加剤ｄ）が、流動パラフィン、発泡安定剤、及びシリコンオイルを含むことを特徴とする請求項１に記載の方法。
【請求項３】
前記発泡調節添加剤ｄ）が、発泡安定剤、シリコンオイル、及び流動パラフィンを１５０±５０：２±１．２：２±１．２の質量割合で含むことを特徴とする請求項２に記載の方法。
【請求項４】
前記イソシアネートと反応する基を有する比較的高分子量の化合物ｂ）が、
２．９±０．４の平均官能価と４０００〜６００ｇ／モルの数平均分子量とを有するポリエーテルポリオールｂ１）と、
５００±１００ｇ／モルの数平均分子量を有する臭素化ポリエーテルポリオールｂ２）とを含む混合物を含むことを特徴とする請求項１〜３の何れか１項に記載の方法。
【請求項５】
ポリエーテルポリオールｂ１）が、
プロピレンオキシドとエチレンオキシドに基づき、グリセロールから出発して製造され、且つ４０００±２０００ｇ／モルの数平均分子量を有するポリエーテルオールと、
プロピレンオキシドとエチレンオキシドに基づき、グリセロールから出発して製造され、且つ１０００±２００ｇ／モルの数平均分子量を有するポリエーテルオールと、
エチレンオキシドに基づき、エチレングリコールから出発して製造され、且つ６００±１００ｇ／モルの数平均分子量を含むポリエーテルオールと、の混合物であることを特徴とする請求項１〜４の何れか１項に記載の方法。
【請求項６】
前記触媒ｅ）が、ジモルホリンジエチルエーテルを含むことを特徴とする請求項１〜５の何れか１項に記載の方法。
【請求項７】
ポリイソシアネートａ）が、２５℃において５００ｍＰａｓより小さい粘度を有するＰＭＤＩであることを特徴とする請求項１〜６の何れか１項に記載の方法。
【請求項８】
物品が無機物の基材に対して接着されることを特徴とする請求項１〜７の何れか１項に記載の方法。
【請求項９】
外装材又は断熱板が建築物に対して接着されることを特徴とする請求項１〜８の何れか１項に記載の方法。
【発明の詳細な説明】
【技術分野】
【０００１】
本発明は、ａ）ポリイソシアネートを、ｂ）イソシアネートと反応する基を有する比較的高分子量の化合物、ｃ）発泡剤、ｄ）発泡調節添加剤、ｅ）触媒、及びｆ）適宜に、他の添加物と混合することにより得られ、且つ、ポリイソシアネートａ）をイソシアネートと反応する基よりも多くのイソシアネート基を含むような量で使用するイソシアネート基含有接着剤混合物を高圧容器から、接着されるべき少なくとも一つの物品へ施すことにより物品を接着する方法であって、発泡調節添加剤（ｄ）がシリコンオイルを含んでおり、且つ、その接着剤混合物が減圧後に直ちにその接着領域に施される方法に関する。
【０００２】
本発明の更なる実施の形態は、請求項、記載内容、及び実施例から明らかである。本発明の主題の上述の特徴、以下にさらに説明される特徴は、それぞれ記載された組み合わせだけでなく、本発明の範囲から逸脱することなく他の組み合わせにおいても使用することができるものと解される。
【背景技術】
【０００３】
エアロゾール容器からの一成分ポリウレタンフォームは、しばしば、建築物のドア又は窓の設置のための鉄骨、及びまた、パイプ設置のための壁を通した建築物に関する空洞又は開口部のための充填材料として採用される組み立て手段である。この種類のエアロゾール容器は、発泡剤及び補助剤と共にＮＣＯで終結したポリウレタンプレポリマーを含む。発泡剤を用いた中身の排出を通して、及びその後の発泡及び大気水分の硬化を通して、要求されるフォームが製造される。主にこれらのフォームは組み立てフォームとして使用される。そのような組み立てフォームの大きな利点は、それらの取り扱い容易性である。
【０００４】
そのような一成分組み立てフォームの一つは、例えば、特許文献１に記載されている。また、それは組み立てフォームとしての使用の他に、例えば、窓及びドアのわき柱（door posts）の組み立てのために、又は空洞のフォーム充填のために、それはスプレー接着剤として使用することができる。その場合、例えば、断熱板及び屋根被覆材はお互いに、又は基材に接着される。
【０００５】
接着剤としての公知の一成分組み立てフォームの使用の不具合は、それらの施しに続いて、それらが後膨張（post-expansion）を受ける傾向にあることである。言い換えれば、接着接合箇所で気泡は発泡し続け、その結果、接着された物品はそれらの予め決められた位置にとどまらないのである。特に、断熱板と建物の外装表面との接着の場合、このように完成した面に平坦でないものが形成されうる。
【先行技術文献】
【特許文献】
【０００６】
【特許文献１】ＷＯ２００５／０５４３２４
【発明の概要】
【発明が解決しようとする課題】
【０００７】
それゆえ、取り扱い容易な接着剤混合物、より詳細には、建築物のための、接着を受ける部材の最適配向を可能にする接着剤混合物を提供することが本発明の目的であった。より詳細には、後膨張のない接着剤混合物で物品を接着する方法を提供することが本発明の目的であった。
【課題を解決するための手段】
【０００８】
驚くべきことに、本発明により記載されたその目的は、ａ）ポリイソシアネートを、ｂ）イソシアネートと反応する基を有する比較的高分子量の化合物、ｃ）発泡剤、ｄ）発泡調節添加剤、ｅ）触媒、及びｆ）適宜に、他の添加物と混合することにより得られ、且つ、ポリイソシアネートａ）をイソシアネートと反応する基よりも多いイソシアネート基を含むような量で使用するイソシアネート基含有接着剤混合物を高圧容器から、接着されるべき少なくとも一つの物品へ施すことにより物品を接着する方法であって、発泡調節添加剤（ｄ）がシリコンオイルを含んでおり、且つ、その接着剤混合物が減圧後に直ちに接着領域に施されることを特徴とする方法により達成される。
【０００９】
本発明の接着剤混合物は、高圧容器から接着されるべき物品へ施される。この接着剤混合物は、もっぱらエアロゾール缶内部の勢いのある内圧により結合されるべき物品に施されてもよい。この内圧は、推進ガス混合物の蒸発又は減圧により産み出される。代替の可能性は、圧力下でガス（例えば圧縮空気）の助けを借りてエアロゾール缶からその接着剤混合物を放出し、その接着剤混合物を接着されるべき物品の接着領域に施すことである。この場合、発泡調節添加剤（ｄ）がシリコンオイルを含んでおり、且つ、接着剤混合物が減圧後直ちに施されることが本発明にとって必須である。これは、例えば、本発明の接着剤混合物が圧力容器から定量ハンドガン（metering gun）の助けを借りて施される場合である。そのような定量ハンドガンの場合、そのガン全体の含有量は、圧力容器内部の勢いのように同じ圧力である。圧力容器の中身が放出を受ける場所、すなわち、弁がそのガンから出口へと開き、そして実質的に、この弁にて、外部圧力へ圧力が降下する。圧力降下が生じた後にその接着剤混合物が最初に通過するとき、例えば、定量チューブを通して通過するとき、本発明によるその効果は達成されない。
【発明を実施するための形態】
【００１０】
好適なポリイソシアネートの例は、脂肪族、シクロ脂肪族、及びより詳細には、芳香族ジイソシアネート又はポリイソシアネートを含む。具体例は、以下のもの：ヘキサメチレン１，６−ジイソシアネート、２−メチルペンタメチレン１，５−ジイソシアネート、２−エチルブチレン１，４−ジイソシアネート、少なくとも２つの上述のＣ６アルキレンジイソシアネート、ペンタメチレン１，５−ジイソシアネート、及びブチレン１，４−ジイソシアネートの混合物のような脂肪族のジイソシアネート、１−イソシアナト−３，３，５−トリメチル−５−イソシアナトメチルシクロヘキサン（イソホロンジイソシアネート）、シクロヘキサン１，４−ジイソシアネート、１−メチルシクロヘキサン２，４−及び２，６−ジイソシアネート、及び対応する異性体の混合物、ジシクロヘキシルメタン４，４’−，２，４’−及び２，２’−ジイソシアネート、及びまたその対応する異性体の混合物のようなシクロ脂肪族のジイソシアネートを含み、好ましくは、ナフタレン１，５−ジイソシアネート（１，５−ＮＤＩ）、トリレン２，４−及び２，６−ジイソシアネート（ＴＤＩ）、及びそれらの混合物、ジフェニレンメタン２，４’−，２，２’−，及び好ましくは４，４’−ジイソシアネート（ＭＤＩ）、及びまたこれらの異性体の少なくとも２つの混合物のような芳香族のジイソシアネート、２以上の芳香族系を伴うポリフェニル−ポリメチレン−ポリイソシアネート（高分子のＭＤＩ、ＰＭＤＩ）、ＰＭＤＩとトリレンジイソシアネートの混合物、ポリフェニルポリイソシアネート、ウレタン変性液状ジフェニルメタン４，４’−及び／又は２，４−ジイソシアネート、及び１，２−ビス（４−イソシアナトフェニル）エタンを含む。
【００１１】
また、例えば、ＥＰ１５１８８７４、ＷＯ２００５／０５４３２４、又はＤＥ１０３１１６０７に記載されているように、ポリイソシアネートａ）としてイソシアネートプレポリマー、又は低モノマーイソシアネートを使用することもできる。
【００１２】
イソシアネートプレポリマーとして、少なくとも１つのジイソシアネート及び／又はポリイソシアネート及び／又は少なくとも１つのイソシアネートと反応する化合物と少なくとも一つのジイソシアネート及び／又はポリイソシアネートとの反応による反応生成物を使用することができる。そして、これらのイソシアナート官能性のプレポリマーの製造は周知の方法により実施することができる。イソシアネート基を含む反応生成物として、ＮＣＯ含有量が４〜３０％のプレポリマーを使用することが好ましい。
【００１３】
使用は、より詳細には、好ましくは６００ｍＰａｓより小さい、より好ましくは１００〜４００ｍＰａｓの、そして特に好ましくは１５０〜３００ｍＰａｓの２５℃における粘度を有するＰＭＤＩのポリイソシアネートａ）としてなされる。使用は、より詳細には、
２環のＭＤＩを３５±１７質量％、３環のＭＤＩを２６±６質量％、４環のＭＤＩを１２±４質量％、５環のＭＤＩを５±３質量％、６環のＭＤＩを２３±１０質量％、及び更に多環のＭＤＩを含む粗ＭＤＩがなされる。
【００１４】
イソシアネートと反応する基を有する比較的高分子量の化合物ｂ）としては、イソシアネートと反応する基を有する典型的な化合物を使用することができる。ポリエーテルオール及び／又はポリエステルオール、より詳細にはもっぱらポリエーテルオールを使用することが好ましい。
【００１５】
本発明のポリエーテルオールは公知の方法により、例えば、触媒としてのアルカリ金属水酸化物又はアルカリ金属アルコキシドと、２〜４の結合水素原子を含む少なくとも１つの出発分子の添加とのアニオン重合により、又は、五塩化アンチモン又はアルキレン基に２〜４の炭素原子を有する１以上のアルキレンオキシドを含むボロンフロライドエーテレート（boron fluoride-etherate）のようなルイス酸とのカチオン重合により、製造される。好適なアルキレンオキシドは、例えば、テトラヒドロフラン、１，３−プロピレンオキシド、１，２−又は２，３−ブチレンオキシド、及び、好ましくはエチレンオキシド及び１，２−プロピレンオキシドである。また、触媒としては、更に、ＤＭＣ触媒として知られる複合金属シアン化化合物を使用することができる。そのアルキレンオキシドは、それぞれ、交互に連続して、又は混合物として使用することができる。１，２−プロピレンオキシド及びエチレンオキシドの混合物を使用することがこのましく、そのエチレンオキシドは、結果として生じるポリオールが７０％以上の第一級ＯＨ末端基を有するように、エチレンオキシド末端ブロック（“ＥＯキャップ”）の形状中に１０〜５０％の量で使用する。
【００１６】
好適な出発分子は水、又は、グリセロール、トリメチロールプロパン、エタノールアミン、ジエタノールアミン、トリエタノールアミン、及び他の三価アルコールのような２−、３−及び４−価の、好ましくは３価のアルコールを含み、又は３つの活性水素原子を有するアミンを含む。
【００１７】
ポリエーテルポリオール、好ましくはポリオキシプロピレン−ポリオキシエチレンポリオールは、２〜４の、好ましくは２．５〜３．５の、より好ましくは２．６〜３．４の官能価を有し、好ましくは６００〜８０００ｇ／モルの、より好ましくは１０００〜６０００ｇ／モルの、より詳細には１０００〜４０００ｇ／モルの数平均分子量を有する。
【００１８】
比較的高分子量であり、且つイソシアネートと反応する基を有する化合物、ｂ）としては、４０００±２０００ｇ／モルの数平均分子量を有する三官能性出発物質から製造されるポリエーテルオール（ｂ１）、１０００±２００ｇ／モルの平均分子量を有する三官能性出発物質から製造されるポリエーテルオール（ｂ２）、及び６００±１００ｇ／モルの数平均分子量を有する二官能性出発物質（ｂ３）から製造されるポリエーテルオールの混合物が好ましい。特に好ましくは、三官能性出発物質から製造されるポリエーテルオール（ｂ１）として、プロピレンオキシド及びエチレンオキシドに基づき、グリセロールから出発して製造されたポリエーテルオールが、三官能性出発物質から製造されるポリエーテルオール（ｂ２）として、プロピレンオキシド及びエチレンオキシドに基づき、グリセロールから出発して製造されたポリエーテルオールが、及び二官能性出発物質から製造されたポリエーテルオール（ｂ３）として、エチレンオキシドに基づき、エチレングリコールから出発して製造されたポリエーテルオールが、使用される。この場合、（ｂ１）：（ｂ２）：（ｂ３）の質量比は、好ましくは４±１：８±２：１±０．５である。
【００１９】
比較的高分子量であって、イソシアネートと反応する基を有する化合物ｂ）は、更に３５０〜１０００ｇ／モル、より好ましくは４５０〜６００ｇ／モルの分子量を有し、且つ好ましくは２〜４の官能価を有する臭素化ポリエーテルオールを含んでも良い。より詳細には、臭素化ポリエーテルポリオールとして、二官能性及び／又は三官能性出発物質から製造されており、エピクロロヒドリンに基づき、及び臭素化され、塩素及び水素が除去されているポリオールが使用される。好適な臭素化ポリエーテルオールは、例えば、ＳｏｌｖａｙのＩＸＯＬ（登録商標）という商品名で市販されている。より詳細には、臭素化ポリエーテルオールとして、ＩＸＯＬ（登録商標）Ｍ１２５及びＩＸＯＬ（登録商標）Ｂ２５１を使用することができる。
【００２０】
さらに、上述のポリオールの他にも、比較的高分子量であって、イソシアネートと反応する基を有する化合物、ｂ）はさらに慣例のヒドロキシ官能性化合物、例えば、鎖延長剤としてエチレングリコール、プロピレングリコール、ブタン−１，４−ジオールのような短鎖ジオール、架橋剤としてグリセロール又はトリメチロールプロパンのような少なくとも３つの官能価を有する短鎖アルコール、及び／又は分子量調節剤としてモノオール（monools）を含んでも良い。鎖延長剤、架橋剤、又は分子量調節剤が存在しないことが好ましい。
【００２１】
発泡剤としては、例えば、大気圧下で−４０℃から１２０℃の範囲の沸点を有する化合物、気体及び／又は液体の発泡剤、例えば、二酸化炭素、イソブタン、プロパン、ｎ−ブタン又はイソブタン、ペンタン、及びシクロペンタンのようなアルカン及び／又はシクロアルカン、例えば、ジエチルエーテル、メチルイソブチルエーテル、及びジメチルエーテルのようなエーテル、窒素、酸素、ヘリウム、アルゴン、笑気、ハロゲン化炭化水素、例えば、ジクロロフルオロメタン、モノフルオロトリフルオロメタン、トリフルオロトリクロロエタンのようなハロゲン化炭化水素及び／又は、例えば、トリフルオロメタン、１，１−ジクロロ−１−フルオロエタン、モノクロロテトラフルオロエタン、モノクロロトリフルオロエタン、モノクロロジフルオロエタン、ジフルオロエタン、ジクロロジフルオロエタン、ペンタフルオロエタン、テトラフルオロエタン、又はジクロロモノフルオロエタン、のような部分的にハロゲン化された炭化水素（part-harogenated hydrocarbons）のような公知の発泡剤、又はこれらの例示された発泡剤の少なくとも２つを含む混合物を使用することができる。
【００２２】
典型的に、発泡剤は成分ａ）〜ｆ）の質量に基づいて０．５〜４０質量％、好ましくは１０〜３２質量％の量で添加される。
【００２３】
発泡調節添加剤ｄ）としては、シリコンオイルを含む全ての公知の発泡調節添加剤を使用することができる。これに関連して、２５℃の粘度が１０〜１０００ｍＰａｓであるジメチルシロキサンを使用することが好ましい。更に、シリコンオイルと同様、その発泡調節添加剤ｄ）は典型的な発泡安定剤及び／又は流動パラフィンを含んでも良い。流動パラフィンとしては、飽和脂肪族炭化水素を使用することができる。使用される流動パラフィンは、好ましくは２５℃で液状である。使用することができる発泡安定剤は、例えば、ポリアルキレングリコールポリシロキサンコポリマー、好ましくはＴｅｇｏｓｔａｂ（登録商標）という商品名のＧｏｌｄｓｃｈｍｉｄｔの製品を挙げることができ、より好ましくはＴｅｇｏｓｔａｂ（登録商標）Ｂ２２１９又はＴｅｇｏｓｔａｂ（登録商標）ＢＦ２２７０を挙げることができる。
【００２４】
発泡安定剤、シリコンオイル、及び流動パラフィンの特に好ましい質量は、１５０±５０：２±１．２：２±１．２である。発泡調節添加剤ｄ）の割合は、成分ａ）〜ｆ）の総質量に基づいて、好ましくは０．５〜５質量％、より好ましくは１〜３質量％である。シリコンオイルの割合は、成分ａ）〜ｆ）の総質量に基づいて、好ましくは０．０２〜０．２質量％である。
【００２５】
触媒ｅ）としては、より詳細にはジイソシアネートのＮＣＯ基とポリアルコールの水酸基との間の反応を加速させる触媒ｅ）としては、典型的な先行技術の、例えば、２，３−ジメチル−３，４，５，６−テトラヒドロピリミジン、（例えば、トリス（Ｎ，Ｎ−ジメチルアミノプロピル）−ｓ−ヘキサヒドロトリアジンのような）トリス（ジアルキルアミノアルキル）−ｓ−ヘキサヒドロトリアジンのような強塩基のアミド、及び好ましくは、トリエチルアミン、トリブチルアミン、ジメチルベンジルアミン、Ｎ−エチル，Ｎ−メチル，ｎ−シクロヘキシルモルホリン、ジメチルシクロヘキシルアミン、ジモルホリノジメチルエーテル、２−（ジメチルアミノエトキシ）エタノール、１，４−ジアザビシクロ［２．２．２］オクタン、１−アザビシクロ［３．３．０］オクタン、Ｎ，Ｎ，Ｎ’，Ｎ’−テトラメチルエチレンジアミン、Ｎ，Ｎ，Ｎ’，Ｎ’−テトラメチルブタンジアミン、Ｎ，Ｎ，Ｎ’，Ｎ’−テトラメチルヘキサン−１，６−ジアミン、ペンタメチルジエチレントリアミン、テトラメチルジアミノエチルエーテル、ビス（ジメチルアミノプロピル）ウレア、Ｎ，Ｎ’−ジメチルピペラジン、１，２−ジメチルイミダゾール、ジ（４−Ｎ，Ｎ−ジメチルアミノシクロヘキシル）メタン、及びその他同種類のもののような典型的な第三級アミン、及びまたチタンエステル（titanic esters）、鉄（ＩＩＩ）アセチルアセトネートのような鉄化合物、例えば、スズ化合物、例えば、有機カルボン酸のスズ（ＩＩ）塩（例えば、スズ（ＩＩ）ジアセテート、２−エチルヘキサン酸のスズ（ＩＩ）塩（スズ（ＩＩ）オクトエイト）、スズ（ＩＩ）ジラウレート）、又は、例えば、ジブチルスズ（ＩＶ）ジアセテート、ジブチルスズ（ＩＶ）ジラウレート、ジブチルスズ（ＩＶ）マレート、ジアセチルスズ（ＩＶ）ジアセテート、又はその他同種類のもののような有機金属化合物、及びまたジブチルスズ（ＩＶ）ジメルカプチド又は上述の触媒の少なくとも２つの混合物、及びまた強塩基アミンと有機金属化合物との協働的な組み合わせを使用することができる。特に好ましくは、触媒ｅ）としてジモルホリノジエチルエーテルを使用することができる。触媒ｅ）は、例えば、比較的高分子量であってイソシアネートと反応する基を有する化合物、ｂ）に基づいて、０．００２〜５質量％の典型的な量で使用することができる。
【００２６】
助剤及び添加剤ｆ）としては、例えば、充填剤、難燃剤、成核剤、酸化抑制剤、染料及び顔料、反応抑制剤、加水分解、光、熱、又は退色に対する安定剤、有機及び／又は無機の充填剤、補強剤、及び／又は可塑剤を使用することができる。
【００２７】
上述の助剤及び添加剤の更なる詳細は、技術文献、例えば、Ｊ．Ｈ．Ｓａｕｎｄｅｒｓ ａｎｄ Ｋ．Ｃ．Ｆｒｉｓｃｈによる研究書“Ｈｉｇｈ Ｐｏｌｙｍｅｒｓ”の１６巻、Ｐｏｌｙｕｒｅｔｈａｎｅｓの第１部及び２部（Ｉｎｔｅｒｓｃｉｅｎｃｅ Ｐｕｂｌｉｓｈｅｒｓ １９６２年及び１９６４年）、“Ｋｕｎｓｔｓｔｏｆｆ−Ｈａｎｄｂｕｃｈ”の７巻、Ｐｏｌｙｕｒｅｔｈａｎｅｓ、第３版（１９９３年、Ｇ，Ｏｅｒｔｅｌ編集、Ｃａｒｌ−Ｈａｎｓｅｒ−Ｖｅｒｌａｇ，Ｍｕｎｉｃｈ）、又はＤＥ２９０１７７４から得ることができる。
【００２８】
本発明の接着剤混合物を製造するために、イソシアネートａ）が、比較的高分子量であってイソシアネートと反応する基を有する化合物ｂ）、発泡剤ｃ）、発泡調節添加剤ｄ）、触媒ｅ）、及び適宜に、他の添加物ｆ）と共に容器内に導入され、その容器は密封され、そして成分ａ）からｆ）が均質化される。その際、ポリイソシアネートａ）は、イソシアネートと反応する基と比較して過剰量で使用される。
好ましくは、成分ａ）からｆ）はそれぞれ別々に圧力容器内に導入され、その後圧力容器が密封され、そしてそれらの成分が、例えば、振盪により均質化される。また、そうでなければ、ポリイソシアネートａ）と、高分子量であってイソシアネートと反応する基を有する化合物ｂ）と、触媒ｅ）との反応を、圧力容器の外で実施しても良い。その後、結果として生じる反応生成物を、発泡剤ｃ）、発泡調節添加剤ｄ）、及び適宜に、他の添加物ｆ）と一緒に圧力容器に導入する。
【００２９】
本発明の方法は、物品の接着に顕著に好適であり、特に建築部材で、そしてより詳細には、無機物の基材にとって好適である。この用途において、本発明の接着剤混合物の特徴は、接着線（bondline）の後膨張（post-expansion）がないことである。これにより、本発明の方法は、より詳細には、外装部分の接着剤にとって好適になっており、例えば、モルタル、石材、又は建材の他の成分のような無機物の基材への外装材又は断熱板の施しにとって好適になっている。このような接着された物品は選択された位置にとどまり、例えば、外装材の最適配向の可能性の増大につながる。
【実施例】
【００３０】
本発明を、実施例により以下説明する。
【００３１】
ポリオール成分の製造
グリセロールを出発物質とし、プロピレンオキシドとエチレンオキシドに基づいて製造されたポリエーテルオールであって、１０００ｇ／モルの数平均分子量を有するポリエーテルオール３３０ｇと、グリセロールを出発物質とし、プロピレンオキシドとエチレンオキシドに基づいて製造されたポリエーテルオールであって、４０００ｇ／モルの数平均分子量を有するポリエーテルオール１４７ｇ／モルと、６００ｇ／モルの数平均分子量を有するポリエチレングリコール４０ｇと、ほぼ３１質量％の臭素含有量を有する臭素化ポリエーテルトリオール、Ｓｏｌｖａｙの商品名「Ｉｘｏｌ（登録商標）Ｂ２５１」６０ｇと、発泡安定剤（Ｇｏｌｄｓｃｈｍｉｄｔの商品名Ｔｅｇｏｓｔａｂ（登録商標）Ｂ２２１９）としてのポリシロキサン−ポリオキシアルキレンブロックコポリマー２５ｇと、ＢａｙｅｒのＢａｙｓｉｌｏｎｅ（登録商標）Ｍ１００という商品名のポリジメチルシロキサン０．３ｇと、ジアセトンアルコール６０ｇと、触媒として２，２−ジモルホリノジエチルエーテル８ｇと、トリクロロプロピルホスフェート３３０ｇとを混合することにより、ポリオール成分を製造する。
【００３２】
エアロゾール容器中での接着剤混合物の製造
１Ｌ容量のエアロゾール缶に上述のポリオール成分２８６ｇと、そしてまた２５℃でほぼ２００ｍＰａｓの粘度を有するＰＭＤＩ３９４ｇとを充填する。エアロゾール缶をガンバルブ（gun valve）で密封する。その次に、エアロゾール缶にそのバルブを通して４３ｇのジメチルエーテル、３０質量％のプロパンと７０質量％のブタンとからなる工業ガス混合物２７ｇ、そして最後に、７９ｇのテトラフロオロエタン（Ｒ１３４ａ）を計量投入する。
【００３３】
激しい振盪によりその缶の中身を均質化する。エアロゾール缶の加温の原因となるプレポリマー反応が結果として生じる。
【００３４】
最大５０℃の高温状況下での２４時間の保存後、予備重合反応は内容物が接着剤として使用できる程度にまでで終了する。
【００３５】
一成分接着剤としての使用
エアロゾール缶をフォームガンの上に螺着し、振盪することによりその缶の中身を均質化する。そのガンの発動作用を通して、発生した発泡混合物をほぼ３ｃｍ幅の発泡ひもの形状で断熱板の表面に施す。
【００３６】
十分な接着ができるように、いくぶん目の粗い泡を有する潰れつつあるフォームをひも状に平たく塗り広げる。接着剤フォームが施された断熱板をその後コンクリート壁に固定する。後膨張は無く、その断熱板は所定の場所にとどまる。
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
ａ）ポリイソシアネートを、
ｂ）イソシアネートと反応する基を有する比較的高分子量の化合物、
ｃ）発泡剤、
ｄ）発泡調節添加剤、
ｅ）触媒、及び
ｆ）適宜に、他の添加物と
混合することにより得られ、且つ、ポリイソシアネートａ）をイソシアネートと反応する基よりも多くのイソシアネート基を含むような量で使用するイソシアネート基含有接着剤混合物を高圧容器から、接着されるべき少なくとも一つの物品へ施すことにより物品を接着する方法であって、
前記発泡調節添加剤（ｄ）が、発泡安定剤、シリコンオイル、及び流動パラフィンを１５０±５０：２±１．２：２±１．２の質量割合で含んでおり、且つ、前記接着剤混合物は減圧後直ちに施されることを特徴とする物品を接着する方法。
【請求項２】
前記イソシアネートと反応する基を有する比較的高分子量の化合物ｂ）が、
２．９±０．４の平均官能価と４０００〜６００ｇ／モルの数平均分子量とを有するポリエーテルポリオールｂ１）と、
５００±１００ｇ／モルの数平均分子量を有する臭素化ポリエーテルポリオールｂ２）とを含む混合物を含むことを特徴とする請求項１に記載の方法。
【請求項３】
ポリエーテルポリオールｂ１）が、
プロピレンオキシドとエチレンオキシドに基づき、グリセロールから出発して製造され、且つ４０００±２０００ｇ／モルの数平均分子量を有するポリエーテルオールと、
プロピレンオキシドとエチレンオキシドに基づき、グリセロールから出発して製造され、且つ１０００±２００ｇ／モルの数平均分子量を有するポリエーテルオールと、
エチレンオキシドに基づき、エチレングリコールから出発して製造され、且つ６００±１００ｇ／モルの数平均分子量を含むポリエーテルオールと、の混合物であることを特徴とする請求項１又は２に記載の方法。
【請求項４】
前記触媒ｅ）が、ジモルホリンジエチルエーテルを含むことを特徴とする請求項１〜３の何れか１項に記載の方法。
【請求項５】
ポリイソシアネートａ）が、２５℃において５００ｍＰａｓより小さい粘度を有するＰＭＤＩであることを特徴とする請求項１〜４の何れか１項に記載の方法。
【請求項６】
物品が無機物の基材に対して接着されることを特徴とする請求項１〜５の何れか１項に記載の方法。
【請求項７】
外装材又は断熱板が建築物に対して接着されることを特徴とする請求項１〜６の何れか１項に記載の方法。
【国際調査報告】
2011505481.tif 000002
2011505481.tif 000003
2011505481.tif 000004
2011505481.tif 000005